СПОСОБ ПОЛУЧЕНИЯ НАНОЦЕЛЛЮЛОЗЫ, ВКЛЮЧАЮЩИЙ МОДИФИКАЦИЮ ЦЕЛЛЮЛОЗНЫХ ВОЛОКОН

1. Способ получения наноцеллюлозы, включающий модификацию целлюлозных волокон, где способ содержит следующие стадии:
i) обработка целлюлозных волокон в течение, по меньшей мере, пяти минут водным содержащим электролит раствором амфотерной или анионной карбоксиметилцеллюлозы или ее производной, предпочтительно низкомолекулярной амфотерной КМЦ или ее производной, где температура в процессе обработки составляет, по меньшей мере, 50°С, и выполняется, по меньшей мере, одно из следующих условий:
A) значение рН водного раствора в процессе обработки лежит в интервале около 1,5-4,5, предпочтительно в интервале 2-4; или
B) значение рН водного раствора в процессе обработки выше, чем около 11; или
C) концентрация электролита в водном растворе лежит в интервале около 0,0001-0,5 М, предпочтительно в интервале 0,001-0,4 М, если электролит имеет моновалентные катионы, или в интервале около 0,0001-0,1 М, предпочтительно около 0,0005-0,05 М, если электролит имеет двухвалентные катионы,
ii) установление рН, путем применения основной и/или кислотной жидкости, в интервале значений рН от около 5 до около 13, предпочтительно рН устанавливают в интервале значений рН от около 6 до около 12, и
iii) обработка указанного материала в механическом измельчительном приборе, с получением, таким образом, наноцеллюлозы.
2. Способ по п.1, где условие С применяется вместе либо с условием А, либо с условием В на стадии i).
3. Способ по п.1, где амфотерная КМЦ производная имеет степень анионного молярного замещения в интервале от 0,3 до 1,2.
4. Способ по п.1, где производная КМЦ катионизирована до степени замещения от 0,00001 до 1,0, предпочтительно от 0,00001 до 0,4.
5. Способ по п.4, где катионизацию проводят с помощью введения в производную, по меньшей мере, одной аммонийной функциональной группы, предпочтительно вторичной, третичной или четвертичной аммонийной функциональной группы.
6. Способ по п.1, где целлюлозные волокна обрабатываются в течение около 5-180 мин.
7. Способ по п.1, где температура в процессе обработки составляет более около 50°С, предпочтительно, по меньшей мере, около 100°С, и наиболее предпочтительно вплоть до около 120°С.
8. Способ по п.1, где указанные целлюлозные волокна содержатся в пульпе, предпочтительно сульфитной пульпе или крафт-пульпе.
9. Наноцеллюлоза, полученная с помощью способа по любому из пп.1-8.
10. Применение указанной наноцеллюлозы по п.9 в косметических продуктах, фармацевтических продуктах, продуктах питания, бумажных изделиях, композитных материалах, покрытиях, гигиенических/абсорбирующих продуктах, пленках, эмульсионных/диспергирующих средствах, буровых растворах, и для усиления реакционной способности целлюлозы при производстве регенерированной целлюлозы или целлюлозных производных, или в реологических модификаторах.